(57)【要約】  本発明は、より多様な金属光沢を発現可能な画像形成方法を提供することを目的とする。上記目的は、プレコート剤を基材の表面に付与し、プレコート層を形成する工程と、光輝性顔料を含む光輝性インクを、前記プレコート層の表面に、インクジェット法で付与し、前記光輝性インクにより形成されたドットが集合してなるインク層を形成する工程と、を含む、画像の形成方法によって達成される。上記方法では、前記インク層に含まれる一のドットに対応する前記プレコート層または前記インク層の膜厚と、前記インク層に含まれる他のドットに対応する前記プレコート層または前記インク層の膜厚と、を異なる厚みとして、形成された画像で反射された反射光の明度または反射強度のピークの高さおよびベースラインの高さを、前記一のドットを含む領域と前記他のドットを含む領域とで異なる値とする。
2019239923.tif 000002
【特許請求の範囲】
【請求項１】
プレコート剤を基材の表面に付与し、プレコート層を形成する工程と、
前記プレコート層の表面に、光輝性顔料を含む光輝性インクをインクジェット法で付与し、前記光輝性インクにより形成されたドットが集合してなるインク層を形成する工程と、
を含む、画像の形成方法であって、
前記インク層に含まれる一のドットに対応する前記プレコート層または前記インク層の膜厚と、
前記インク層に含まれる他のドットに対応する前記プレコート層または前記インク層の膜厚と、を異なる厚みとして、
形成された画像で反射された反射光の明度または反射強度のピークの高さおよびベースラインの高さを、前記一のドットを含む領域と前記他のドットを含む領域とで異なる値とする、
画像形成方法。
【請求項２】
前記インク層の膜厚は、前記インク層に含まれるドットごとに独立して変化される、請求項１に記載の画像形成方法。
【請求項３】
前記プレコート層を形成する工程は、前記プレコート剤をインクジェット法により前記基材の表面に付与して、前記付与されたプレコート剤により形成されたドットが集合してなるプレコート層を形成する工程であり、
前記インク層を形成する工程は、前記プレコート層を構成する前記ドットの表面に、前記光輝性インクを付与する工程である、
請求項１または２に記載の画像形成方法。
【請求項４】
前記プレコート層の膜厚は、前記プレコート層を構成する前記ドットごとに独立して変化される、請求項３に記載の画像形成方法。
【請求項５】
前記プレコート剤は、活性光線硬化型のプレコート剤である、請求項１〜４のいずれか１項に記載の画像形成方法。
【請求項６】
さらに、前記インク層を構成する前記ドットの表面にオーバーコート剤を付与して、オーバーコート層を形成する工程を含み、
前記一のドットを形成に対応する前記オーバーコート層の膜厚と、
前記他のドットを形成に対応する前記オーバーコート層の膜厚と、を異なる厚みとして、
前記明度または反射強度のピークの高さおよび前記ピークの半値幅の大きさを、前記一のドットを含む領域と前記他のドットを含む領域とで異なる値とする、
請求項１〜５のいずれか１項に記載の画像形成方法。
【請求項７】
基材の表面に、光輝性顔料を含む光輝性インクをインクジェット法で付与し、前記光輝性インクにより形成されたドットが集合してなるインク層を形成する工程と、
前記インク層を構成する前記ドットの表面にオーバーコート剤を付与し、オーバーコート層を形成する工程と、
を含む、画像の形成方法であって、
前記インク層に含まれる一のドットに対応する前記インク層および前記オーバーコート層の膜厚と、
前記インク層に含まれる他のドットに対応する前記インク層および前記オーバーコート層の膜厚と、を異なる厚みとして、
形成された画像で反射された反射光の明度または反射強度のピークの高さおよび前記ピークの半値幅の大きさを、前記一のドットを含む領域と前記他のドットを含む領域とで異なる値とする、
画像形成方法。
【請求項８】
前記オーバーコート層を形成する工程は、前記オーバーコート剤をインクジェット法により前記インク層を構成する前記ドットの表面に付与して、前記付与されたオーバーコート剤により形成されたドットが集合してなるオーバーコート層を形成する工程である、
請求項６または７に記載の画像形成方法。
【請求項９】
前記オーバーコート剤の膜厚は、前記オーバーコート層を構成する前記ドットごとに独立して変化される、請求項８に記載の画像形成方法。
【請求項１０】
前記オーバーコート剤は、活性光線硬化型のオーバーコート剤である、請求項６〜９のいずれか１項に記載の画像形成方法。
【請求項１１】
前記オーバーコート剤は、非光輝性の色材を含有する、請求項６〜１０のいずれか１項に記載の画像形成方法。
【請求項１２】
前記一のドットおよび前記他のドットは、同一の基材の同一の表面に付与される、請求項１〜１１のいずれか１項に記載の画像形成方法。
【請求項１３】
単位面積あたりに形成される前記ドットの数が異なる複数の領域を形成する、
請求項１〜１２のいずれか１項に記載の画像形成方法。
【請求項１４】
複数個の前記一のドットが形成されて、複数個の前記一のドットにより発現された光沢を有する一の領域と、
複数個の前記他のドットが形成されて、複数個の前記他のドットにより発現された光沢を有する他の領域と、
を隣接して形成する、
請求項１〜１３のいずれか１項に記載の画像形成方法。
【請求項１５】
前記光輝性顔料は、金属ナノ粒子である、請求項１〜１４のいずれか１項に記載の画像形成方法。
【発明の詳細な説明】
【技術分野】
【０００１】
本発明は、画像形成方法に関する。
【背景技術】
【０００２】
ラベル、パッケージ、公告印刷物および写真などの記録物に金属光沢を発現させる目的で、アルミニウム顔料およびパール顔料などが用いられている。これらの顔料は、インク組成物として、オフセット印刷、グラビア印刷およびスクリーン印刷などを含むアナログ印刷技術によって基材上に付与され、画像形成物中に金属光沢色を発する領域を形成する。【０００３】
近年は、金属光沢色を発する領域をより高精細にした記録物を作製するため、金、銀および銅などの金属を含むナノサイズの粒子（以下、単に「金属ナノ粒子」ともいう。）を基材表面に付与して、上記金属ナノ粒子を含む金属光沢層を基材上に形成する方法が開発されている。【０００４】
また、特許文献１には、インクジェット法により、１つの印刷工程で、１つの画像形成物に光沢度が異なる複数の金属光沢を形成する方法が記載されている。特許文献１によると、インクジェット法により吐出したインク組成物を基材上に付着させて基材表面の算術粗さ（Ｒａ）を領域ごとに変化させ、これにより領域ごとに異なる程度に疎面化させた基材に、平板状粒子を含む光沢インク組成物を付着させることで、当該領域ごとに異なる光沢度を発現させ得るとされている。
【先行技術文献】
【特許文献】
【０００５】
【特許文献１】特開２０１０−０３０１３９号公報
【発明の概要】
【発明が解決しようとする課題】
【０００６】
特許文献１に記載の方法によれば、基材表面へのインク組成物（プレコート剤）の付与量を多くするほど、基材表面はより粗面化されて、画像形成物の光沢度は低下するとされている。しかし、金属光沢には明るい光沢からくすんだ光沢まで様々な度合いの光沢が存在するところ、特許文献１に記載の方法で光沢度を変化させても、上記様々な度合いの光沢を十分に再現しきれてはいなかった。【０００７】
また、特許文献１に記載の方法のように基材表面を粗面化する方法では、ひとつのドットの厚みに応じた程度にしか光沢の度合いを変更できなく、画像形成装置により形成可能な画像の解像度よりも細かく基材表面の粗さを微調整することができない。そのため、表面粗さをさらに細かく調整したいときには、微細な表面粗さを有する基材を使用するほかなかった。しかし、基材によって表面粗さを調整しようとすると、画像中で領域ごとに光沢を変更することができない。このように、従来、画像中で光沢を微細に変更させた画像形成物の形成は困難であった。【０００８】
本発明は、上記課題に鑑みなされたものであり、より多様な金属光沢を発現可能であり、かつ、同一の基材表面に形成した画像中で光沢を微細に変更させた画像形成物を形成可能な画像形成方法を提供することを、その目的とする。
【課題を解決するための手段】
【０００９】
上記課題を解決するための本発明の一形態は、プレコート剤を基材の表面に付与し、プレコート層を形成する工程と、前記プレコート層の表面に、光輝性顔料を含む光輝性インクをインクジェット法で付与し、前記光輝性インクにより形成されたドットが集合してなるインク層を形成する工程と、を含む、画像の形成方法である。上記方法では、前記インク層に含まれる一のドットに対応する前記プレコート層または前記インク層の膜厚と、前記インク層に含まれる他のドットに対応する前記プレコート層または前記インク層の膜厚と、を異なる厚みとして、形成された画像で反射された反射光の明度または反射強度のピークの高さおよびベースラインの高さを、前記一のドットを含む領域と前記他のドットを含む領域とで異なる値とする。【００１０】
また、上記課題を解決するための本発明の別の形態は、基材の表面に、光輝性顔料を含む光輝性インクをインクジェット法で付与し、前記光輝性インクにより形成されたドットが集合してなるインク層を形成する工程と、前記インク層を構成する前記ドットの表面にオーバーコート剤を付与し、オーバーコート層を形成する工程と、を含む、画像の形成方法である。上記方法では、前記インク層に含まれる一のドットに対応する前記インク層および前記オーバーコート層の膜厚と、前記インク層に含まれる他のドットに対応する前記インク層および前記オーバーコート層の膜厚と、を異なる厚みとして、形成された画像で反射された反射光の明度または反射強度のピークの高さおよび前記ピークの半値幅の大きさを、前記一のドットを含む領域と前記他のドットを含む領域とで異なる値とする。
【発明の効果】
【００１１】
本発明により、より多様な金属光沢を発現可能であり、かつ、同一の基材表面に形成した画像中で光沢を微細に変更させた画像形成物を形成可能な画像形成方法が提供される。
【図面の簡単な説明】
【００１２】
【図１】図１Ａは、物体に入射した入射光の一部が正反射した光となり、他の一部が拡散反射した光となる様子を示す模式図であり、図１Ｂは、図１Ａの様子を、軸に受光角度（θ）を、縦軸に明度（Ｌ＊）をプロットした分布情報のグラフにおいて説明する模式図である。
【図２】図２は、本発明の第１の実施形態に関する画像形成方法のフローチャートである。
【図３】図３は、本発明の第２の実施形態に関する画像形成方法のフローチャートである。
【図４】図４は、本発明の第２の実施形態に関する別の画像形成方法のフローチャートである。
【発明を実施するための形態】
【００１３】
本発明者らは上記課題に鑑み鋭意検討を行い、画像形成物から知覚される光沢は、上記画像形成物で反射された光を知覚する際に、正反射成分および拡散反射成分のそれぞれが知覚に寄与する寄与分に影響されることを見出した。
【００１４】
つまり、一般の色と比較して、光沢色は、物体に入射した光のうち、より多くを正反射光として指向的に反射する。そのため、光沢色で反射されて知覚される光の空間分布には大きな指向性が生じ、人が目視で感じる光沢色の色調にはこの指向性の影響が大きいと考えられる。
【００１５】
具体的には、観察者によって知覚される物体の光沢の程度は、当該物体に入射した光が反射してなる反射光の明度または反射強度の、正反射する角度へ集中して分布する度合い（空間分布の指向性）に影響される。図１Ａに示すように、物体に入射した入射光Ｉは、一部が正反射した光Ｐとなり、一部が拡散反射した光Ｂとなる（図１Ａでは、正反射した光Ｐおよび拡散反射した光Ｂの明度または反射強度を、入射光Ｉが入射した地点Ｌからの距離（正反射した光Ｐを示す実線の矢印の長さおよび拡散反射した光Ｂを示す破線の矢印の長さ）で示す。なお、光Ｐおよび光Ｂの明度または反射強度は、理解を容易にするため調整されており、実際に測定されて算出される明度または反射強度を正確には反映していない。）。
【００１６】
図１Ｂは、異なる複数の受光角度と、当該受光角度で測定した放射強度と、のデータをもとに、明度または反射強度（反射率もしくは輝度）の分布情報を示す、横軸に受光角度を、縦軸に明度または反射強度をプロットしたグラフである。このとき、上記空間分布の指向性は、図１Ｂに示す分布情報における、ピークの高さ（Ｈ）、ベースラインの高さ（Ｂ）、およびピークの半値幅（Ｗ）によって表現され、物体の光沢も、上記ピークの高さ（Ｈ）、ベースラインの高さ（Ｂ）、およびピークの半値幅（Ｗ）によって表現することができる。たとえば、ピークの高さ（Ｈ）とベースラインの高さ（Ｂ）との差が大きいほど光沢は強く知覚され、また、ピークの半値幅（Ｗ）が小さいほど光沢は鋭く知覚される。上記知見によれば、上記ピークの高さ（Ｈ）、ベースラインの高さ（Ｂ）、およびピークの半値幅（Ｗ）が変化されるように画像を形成すれば、形成される画像から知覚される光沢もそれに応じて変化させることができる。
【００１７】
本発明者らのさらなる検討によると、プレコート層と、光輝性顔料を含むインク層と、を有する画像形成物において、プレコート層の膜厚とインク層の膜厚とを独立して変化させることによって、ピークの高さ（Ｈ）およびベースラインの高さ（Ｂ）を変化させることができる。また、プレコート層と、光輝性顔料を含むインク層と、オーバーコート層と、を有する画像形成物において、オーバーコート層の膜厚を独立して変化させることによって、ピークの高さ（Ｈ）およびピークの半値幅（Ｗ）をさらに変化させることができる。
【００１８】
本発明は、上記新たな知見に基づいてなされたものであり、プレコート層、インク層およびオーバーコート層の膜厚を独立して変化させることで、上記ピークの高さ（Ｈ）、ベースラインの高さ（Ｂ）、およびピークの半値幅（Ｗ）を変化させ、形成された画像から知覚される光沢をこれにより変化させるものである。
【００１９】
１．第１の実施形態
本発明の第１の実施形態は、プレコート剤を用いてプレコート層を基材の表面に形成し、上記プレコート層の表面に、光輝性顔料を含む光輝性インクを用いてインク層を形成する、画像形成方法に関する。なお、プレコート剤は、水系、溶剤系および活性光線硬化型などのいずれのプレコート剤でもよいが、プレコート剤が濡れ広がりすぎる前に硬化させることによって膜厚の制御を容易とし、かつ、膜厚をより厚くすることも容易とする観点から、基材の表面に付与して硬化させる工程を繰り返して複数の層を形成することが可能な、活性光線硬化型のプレコート剤であることが好ましい。また、光輝性インクは、水系インク、溶剤系インクおよび活性光線硬化型インクなどのいずれのインクでもよいが、光輝性顔料以外の成分がインク層に含有されることによる光沢の低下を抑制する観点からは、水系インクであることが好ましい。
【００２０】
上記プレコート剤の付与方法は特に限定されず、ロールコーターやスピンコーターなどを用いて上記プレコート剤を基材の表面に塗布してもよいし、スプレー塗布、浸漬法、スクリーン印刷、グラビア印刷、オフセット印刷などの方法で上記プレコート剤を基材の表面に付与してもよいし、インクジェット法で上記プレコート剤を基材の表面に着弾させてもよい。これらのうち、より精細な記録物を形成する観点からは、スクリーン印刷およびインクジェット法が好ましく、インクジェット法がより好ましい。
【００２１】
一方で、上記光輝性インクは、インクジェット法で前記プレコート層の表面に付与される。その後、上記光輝性インクを乾燥させて液体成分を除去するか、あるいは上記光輝性インクに活性光線を付与して上記光輝性インクを硬化させるなどすることにより、上記光輝性インクにより形成されたドットが集合してなるインク層が形成される。
【００２２】
このとき、付与されるプレコート剤または光輝性インクによってそれぞれ形成されるプレコート層またはインク層の膜厚を、上記インク層を構成するドットごとに独立して変化させることにより、画像形成物の光沢をドットごとに独立して変化させる。このようにして、上記インク層に含まれる一のドットに対応する上記プレコート層（具体的には、プレコート層のうち、上記一のドットの直下に位置する部分）または上記インク層の膜厚と、上記インク層に含まれる他のドットに対応する上記プレコート層（具体的には、プレコート層のうち、上記他のドットの直下に位置する部分）または上記インク層の膜厚と、を異なる厚みとすることで、上記一のドットを含む領域と上記他のドットを含む領域との間で、上記分布情報におけるピークの高さ（Ｈ）とベースラインの高さ（Ｂ）を異なる値として、上記それぞれの領域から、異なる度合いの光沢を知覚させることができる。光輝性インクをインクジェット法によって付与することで、上記インク層の厚みをドットごとに変化させて、知覚される光沢をより高精度に変化させた画像を形成することが可能である。さらには、プレコート剤もインクジェット法によって付与すると、上記プレコート層の厚みもドットごとに変化させて、知覚される光沢をさらに高精度に変化させた画像を形成することが可能である。なお、上記一のドットと他のドットとは、同一の基材の同一の表面に形成されたインク層に含まれる。その際、複数個の上記一のドットにより形成される領域と複数個の他のドットにより形成される領域とを、隣接して形成して、微細な光沢グラデーションを有する画像を形成することも可能である。
【００２３】
具体的には、プレコート層の膜厚は、プレコート剤中の固形分濃度（樹脂などの濃度）、プレコート剤を塗布してプレコート層を形成する回数、ならびに、インクジェットヘッドのノズルから吐出したプレコート剤の液滴を基材の表面に付与する際の、上記液滴のサイズ（液滴量）およびドットごとに付与する液滴の数（液滴数）などによって調整することができる。たとえば、画像中の領域ごとに、上記プレコート層を形成する回数または液滴量および液滴数を変えることで、インク層に含まれる対応するドットごとに、プレコート層の膜厚を変化させることができる。また、インク層の膜厚は、インクジェットヘッドのノズルから吐出した光輝性インクの液滴をプレコート層の表面に付与する際の、上記液滴のサイズ（液滴量）および光輝性インク中の固形分濃度（光輝性顔料および定着樹脂などの濃度）によって調整することができる。
【００２４】
上記プレコート剤（インクジェット法により付与されるとき）または光輝性インクの液滴量は、いずれも、０．５ｐｌ以上５０ｐｌ以下の範囲で調整されることが好ましく、高精細の画像を形成するためには、０．５ｐｌ以上２０ｐｌ以下の範囲で調整されることがより好ましく、０．５ｐｌ以上１０ｐｌ以下の範囲で調整されることがさらに好ましい。
【００２５】
上記プレコート剤（インクジェット法により付与されるとき）の液滴数は、０滴以上１０滴以下の範囲で調整されることが好ましく、０滴以上５滴以下の範囲で調整されることがより好ましい。
【００２６】
なお、エンボス調の画像を形成するときなどには、インクジェット法により付与される上記プレコート剤の液滴数を０滴以上５滴以下の範囲で調整した領域と、インクジェット法により付与される上記プレコート剤の液滴数を６滴以上１０滴以下の範囲で調整した領域と、を画像中に形成することで、画像に微小な凹凸を形成することが可能である。
【００２７】
上記プレコート剤（インクジェット法により付与されるとき）または光輝性インクをインクジェットヘッドのノズルから吐出するときの駆動周波数は、５ｋＨｚ以上１００ｋＨｚの範囲で調整されることが好ましく、５ｋＨｚ以上２０ｋＨｚの範囲で調整されることがより好ましい。
【００２８】
なお、濃度が異なる複数の領域を含む画像を形成するときなどには、領域ごとに駆動周波数を独立して変化させることにより、それぞれの領域に含まれる単位面積あたりに形成されるドットの数を変化させてもよい。駆動周波数をより大きくして単位面積あたりに形成されるドットの数をより大きくすると、より濃度が薄い領域が形成され、駆動周波数をより小さくして単位面積あたりに形成されるドットの数をより小さくすると、より濃度が濃い領域が形成される。
【００２９】
また、基材は特に限定されず、アート紙、コート紙、軽量コート紙、微塗工紙およびキャスト紙を含む塗工紙ならびに非塗工紙を含む吸収性の媒体、ポリエステル、ポリ塩化ビニル、ポリエチレン、ポリウレタン、ポリプロピレン、アクリル樹脂、ポリカーボネート、ポリスチレン、アクリロニトリル−ブタジエン−スチレン共重合体、ポリエチレンテレフタレートおよびポリブタジエンテレフタレートを含むプラスチックで構成される非吸収性の記録媒体（プラスチック基材）、ならびに金属類およびガラス等の非吸収性の無機記録媒体とすることができる。これらのうち、上記吸収性の媒体などの、表面の平滑性が低い基材（表面が粗面である基材）は、従来は光輝性顔料が整列しにくく、拡散反射成分が顕著に多くなりやすい（ベースラインの高さ（Ｂ）が顕著に高くなりやすい）ため、光沢の度合いの調整が困難であった。しかし、本実施形態によれば、このような表面の平滑性が低い基材でも、表面の平滑性を調整することによって拡散反射成分を調整し、光沢の度合いを容易に調整することができる。
【００３０】
本実施形態では、プレコート剤が付与されてなるプレコート層の膜厚と、光輝性インクが付与されてなるインク層の膜厚とを、それぞれ独立してドットごとに変化させることにより、上記分布情報におけるピークの高さ（Ｈ）およびベースラインの高さ（Ｂ）をドットごとに変化させる。
【００３１】
具体的には、上記吸収性の媒体などの表面の平滑性が低い基材では、プレコート層の膜厚を高めることにより、より平滑になるように基材表面の粗さを調整できる。これにより、光輝性顔料をより緻密に配列させやすくして、正反射成分を増加させてピークの高さ（Ｈ）を高くし、拡散反射成分を減少させてベースラインの高さ（Ｂ）を低くするように光沢を調整することができる。
【００３２】
プレコート層の膜厚は、画像形成物の各領域に形成しようとする光沢の度合いに応じて上記領域ごと（または上記領域に含まれるドットごと）に設定すればよい。なお、上記吸収性の媒体などの表面の平滑性が低い基材では、プレコート層が基材の表面を完全に被覆しないように、プレコート剤の付与量を調整することが好ましい。このようにして、上記一のドットまたは他のドットを含む領域において、プレコート層が基材の表面を完全には被覆せず、基材の表面の一部が露出するようにして、基材に由来する表面の粗さをある程度は残しながら、プレコート層によって基材表面の粗さを調整することで、ピークの高さ（Ｈ）およびベースラインの高さ（Ｂ）をより広い範囲で調整することができる。
【００３３】
また、インク層の膜厚を高めることにより、ドットに含まれる光輝性顔料の量をより多くして、ピークの高さ（Ｈ）およびベースの高さ（Ｂ）を高くするように調整することができる。
【００３４】
インク層の膜厚は、画像形成物の各領域に形成しようとする光沢の度合いに応じて上記領域に含まれるドットごとに設定すればよい。
【００３５】
なお、プレコート層およびインク層の膜厚は、プレコート剤および光輝性インクの組成や、活性光線硬化型であるプレコート剤が吐出されて基材表面に着弾してから活性光線を照射するまでの時間、などによっても変化させることができる。これらの条件をもとに、所望の度合いの光沢が得られるように、プレコート剤および光輝性インクの付与量を調整すればよい。
【００３６】
特許文献１に記載の方法によれば、基材表面へのインク組成物（プレコート剤）の付与量を変更して、基材の表面粗さを変化させることで、光沢度が異なる複数の領域を画像形成物に形成することができる。具体的には、上記インク組成物の付与量を多くするほど、基材表面はより粗面化されて、画像形成物の光沢度は低下するとされている。しかし、当該方法は、その適用可能な基材が、表面が平滑な基材（たとえば塩化ビニルなどの樹脂シート）にほぼ限定されている。紙基材などの表面が粗い基材では、インク組成物の付与量と画像形成物の光沢度とは必ずしも対応せず、所望の光沢を有する画像を形成することはできない。これに対し、本発明によれば、基材の表面粗さを問わず、所望の程度の光沢を有する画像を形成することが可能である。
【００３７】
また、特許文献１に記載の方法のように基材表面を粗面化する方法では、ひとつのドットの厚みに応じた程度にしか光沢の度合いを変更できなく、画像形成装置により形成可能な画像の解像度よりも細かく基材表面の粗さを微調整することができない。そのため、表面粗さをさらに細かく調整したいときには、微細な表面粗さを有する基材を使用するほかなかった。しかし、基材によって表面粗さを調整しようとすると、画像中で領域ごとに光沢を変更することができない。このように、従来、画像中で光沢を微細に変更させた画像形成物の形成は困難であった。これに対し、本発明では、各層の膜厚を変化させることで、より細かく光沢を調整することが可能である。また、本発明によれば、基材の表面粗さのみに依存せずに金属光沢の表現を制御できることから、同じ表面粗さの表面において異なる金属光沢を表現したり、また異なる表面粗さの表面において同じ金属光沢を表現したりすることが可能となる。
【００３８】
１−１．プレコート剤
プレコート剤は、基材の表面に付与されて、上記表面に層を形成できるインク組成物であればよい。
【００３９】
たとえば、プレコート剤は、水系インクであるときは、水、樹脂および任意に水溶性有機溶剤を含有することができる。また、プレコート剤は、溶剤系インクであるときは、有機溶剤および樹脂を含有することができる。また、プレコート剤は、活性光線硬化型インクであるときは、活性光線の照射によって重合および架橋する光重合性化合物および任意に光重合開始剤を含有することができる。
【００４０】
プレコート剤は、さらに、必要に応じて、界面活性剤、重合禁止剤および紫外線吸収剤などを含有してもよい。上記その他の成分は、プレコート剤中に、一種のみが含まれていてもよく、二種類以上が含まれていてもよい。
【００４１】
プレコート剤は、プレコート剤が濡れ広がりすぎる前に硬化させることによって膜厚の制御を容易とし、かつ、膜厚をより厚くすることも容易とする観点から、基材の表面に付与して硬化させる工程を繰り返して複数の層を形成することが可能な、活性光線硬化型のプレコート剤であることが好ましい。
【００４２】
プレコート剤が水系インクであるときの上記水溶性有機溶剤の例には、メタノール、エタノール、プロパノール、イソプロパノール、ブタノール、イソブタノール、ｓｅｃ−ブタノールおよびｔ−ブタノールを含むアルコール、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、およびペンタンジオールを含むグリセリン、ヘキサントリオール、チオジグリコール、１，２−ブタンジオール、１，３−ブタンジオール、１，２−ペンタンジオール、１，２−ヘキサンジオールおよび１，２−ヘプタンジオールを含む多価アルコール、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミンおよびテトラメチルプロピレンジアミンを含むアミン、ホルムアミド、Ｎ，Ｎ−ジメチルホルムアミドおよびＮ，Ｎ−ジメチルアセトアミドを含むアミド、２−ピロリドン、Ｎ−メチル−２−ピロリドン、シクロヘキシルピロリドン、２−オキサゾリドンおよび１，３−ジメチル−２−イミダゾリジノンを含む複素環化合物、ジメチルスルホキシドを含むスルホキシド、ならびにエチレングリコールモノメチルエーテル、エチレングリコールモノエチルエーテル、エチレングリコールモノブチルエーテル、エチレングリコールジエチルエーテル、エチレングリコールジメチルエーテル、ジエチレングリコールモノメチルエーテル、ジエチレングリコールモノエチルエーテル、ジエチレングリコールモノブチルエーテル、ジエチレングリコールエチルメチルエーテル、ジエチレングリコールジメチルエーテル、ジエチレングリコールジエチルエーテル、ジエチレングリコールジブチルエーテル、トリエチレングリコールモノメチルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル、プロピレングリコールジメチルエーテル、ジプロピレングリコールジメチルエーテル、プロピレングリコールジエチルエーテル、ジプロピレングリコールジエチルエーテル、エチレングリコールモノメチルアセテート、エチレングリコールモノエチルアセテート、エチレングリコールモノブチルアセテート、ジエチレングリコールモノメチルアセテート、エチレングリコールモノメチルエーテルアセテート、エチレングリコールモノエチルエーテルアセテート、エチレングリコールモノブチルエーテルアセテート、プロピレングリコールモノメチルエーテルアセテート、プロピレングリコールモノエチルエーテルアセテート、ジエチレングリコールモノエチルアセテート、ジエチレングリコールモノブチルアセテート、トリエチレングリコールモノブチルエーテルを含むグリコールエーテルが含まれる。
【００４３】
プレコート剤が水系インクであるときの上記水溶性有機溶剤の含有量は、たとえば、プレコート剤の全質量に対して５．０質量％以上３０質量％以下とすることができる。
【００４４】
また、プレコート剤をインクジェット法で基材に付与する際に、インクジェットヘッドからの吐出時にノズル近傍で水系インクが乾燥することによるノズル詰まりの発生を抑制する観点からは、上記水溶性有機溶媒は、多価アルコールを含むことが好ましい。このとき、プレコート剤中の多価アルコールの含有量は、プレコート剤の全質量に対して１質量％以上１０質量％以下であることが好ましい。
【００４５】
プレコート剤が水系インクであるときの上記樹脂の例には、ポリエステル系樹脂、ポリウレタン系樹脂、アクリル系樹脂、ポリウレタン−アクリル系樹脂、塩化ビニル系樹脂、および酢酸ビニル系樹脂などが含まれる。上記樹脂は、インク中に分散して分散体を形成するラテックスであってもよいし、水または有機溶剤によりインク中に溶解する溶解性樹脂（水溶性樹脂または有機溶剤溶解性樹脂）であってもよい。
【００４６】
プレコート剤が水系インクであるときの上記樹脂の含有量は、たとえば、固形分量としてプレコート剤の全質量に対して１質量％以上２０質量％以下とすることができる。なお、上記樹脂の含有量は、１回の塗布によって形成されるプレコート層の膜厚およびインクジェット法により付与される１回の液体によって形成されるプレコート層の膜厚などに応じて調整すればよい。
【００４７】
プレコート剤が溶剤系インクであるときの上記有機溶剤の例には、上記水系インクに用いられ得る水溶性有機溶剤および非水溶性有機溶剤が含まれる。
【００４８】
上記非水溶性有機溶剤の例には、ペンタン、ヘキサン、ｉ−ヘキサン、ヘプタン、ｉ−ヘプタン、オクタン、ｉ−オクタン、およびデカンを含む炭素数が５以上１５以下の脂肪族炭化水素、シクロペンタン、シクロヘキサン、メチルシクロヘキサン、ジメチルシクロヘキサン、エチルシクロヘキサン、シクロヘプタン、およびシクロオクタンを含む炭素数が５以上１５以下の脂環族炭化水素、シクロヘキセン、シクロヘプテン、シクロオクテン、１,１，３，５，７−シクロオクタテトラエン、シクロドデセンを含む炭素数が５以上１５以下の環状不飽和炭化水素、ベンゼン、トルエン、エチルベンゼン、クメン、ｏ−キシレン、ｍ−キシレンおよびｐ−キシレンを含む炭素数が６以上１２以下の芳香族炭化水素、ヘプタノール、ヘキサノール、メチルヘキサノール、エチルヘキサノール、ヘプタノール、オクタノール、デカノール、ウンデシルアルコール、およびラウリルアルコールを含む炭素数が５以上１５以下の１価のアルコール、メチル−ｉ−ブチルケトン、ジ−ｉ−ブチルケトン、シクロヘキサノン、メチルシクロヘキサノン、シクロヘプタノン、およびシクロオクタノンを含む炭素数が５以上１５以下の脂環族ケトン、酢酸メチル、酢酸エチル、酢酸プロピル、酢酸−ｉ−プロピル、酢酸ブチル、酢酸ヘキシル、酢酸アミル、酢酸−ｉ−アミル、酢酸２−エチルヘキシル、プロピオン酸メチル、プロピオン酸エチル、プロピオン酸ブチル、プロピオン酸ヘキシル、プロピオン酸アミル、吉草酸エチル、ヘキサン酸エチル、ヘプタン酸エチル、オクタン酸エチル、デカン酸エチル、酢酸シクロヘキシル、酢酸シクロオクチル、酢酸フェニル、プロピオン酸フェニル、安息香酸メチル、安息香酸エチル、安息香酸ブチル、フタル酸ジメチル、フタル酸ジエチル、およびフタル酸ジブチルを含むエステル化合物、ニトロエタン、ニトロプロパン、ニトロペンタン、ニトロベンゼン、ジニトロベンゼン、ニトロトルエン、およびニトロキシレンを含むニトロ化合物、アセトニトリル、ベンゾニトリルを含むニトリル類、ならびにγ−ブチロラクトン、およびε−カプロラクトンを含むラクトン類が含まれる。
【００４９】
プレコート剤が溶剤系インクであるときの上記非水溶性有機溶剤の含有量は、たとえば、プレコート剤の全質量に対して１．０質量％以上９８質量％以下とすることができ、２０質量％以上９５質量％以下とすることがより好ましく、４０質量％以上９０質量％以下とすることがさらに好ましい。
【００５０】
プレコート剤が溶剤系インクであるときの上記樹脂の例には、ポリエステル系樹脂、ポリウレタン系樹脂、アクリル系樹脂、ポリウレタン−アクリル系樹脂、塩化ビニル系樹脂、および酢酸ビニル系樹脂などが含まれる。上記樹脂は、インク中に分散して分散体を形成するラテックスであってもよいし、水または有機溶剤によりインク中に溶解する溶解性樹脂（水溶性樹脂または有機溶剤溶解性樹脂）であってもよい。
【００５１】
プレコート剤が溶剤系インクであるときの上記樹脂の含有量は、たとえば、固形分量としてプレコート剤の全質量に対して１質量％以上２０質量％以下とすることができる。なお、上記樹脂の含有量は、１回の塗布によって形成されるプレコート層の膜厚およびインクジェット法により付与される１回の液体によって形成されるプレコート層の膜厚などに応じて調整すればよい。
【００５２】
プレコート剤が活性光線硬化型インクであるときの上記光重合性化合物の例には、ラジカル重合性化合物およびカチオン重合性化合物が含まれる。光重合性化合物は、モノマー、重合性オリゴマー、プレポリマーあるいはこれらの混合物のいずれであってもよい。
【００５３】
ラジカル重合性化合物は、不飽和カルボン酸エステル化合物であることが好ましく、（メタ）アクリレートであることがより好ましい。なお、本明細書において、「（メタ）アクリレート」は、アクリレートまたはメタアクリレートを意味し、「（メタ）アクリル」は、アクリルまたはメタクリルを意味し、「（メタ）アクリロイル」は、アクリロイルまたはメタクリロイルを意味する。
【００５４】
単官能の（メタ）アクリレートの例には、イソアミル（メタ）アクリレート、ステアリル（メタ）アクリレート、ラウリル（メタ）アクリレート、オクチル（メタ）アクリレート、デシル（メタ）アクリレート、イソミルスチル（メタ）アクリレート、イソステアリル（メタ）アクリレート、２−エチルヘキシル−ジグリコール（メタ）アクリレート、２−ヒドロキシブチル（メタ）アクリレート、２−（メタ）アクリロイロキシエチルヘキサヒドロフタル酸、ブトキシエチル（メタ）アクリレート、エトキシジエチレングリコール（メタ）アクリレート、メトキシジエチレングリコール（メタ）アクリレート、メトキシポリエチレングリコール（メタ）アクリレート、メトキシプロピレングリコール（メタ）アクリレート、フェノキシエチル（メタ）アクリレート、テトラヒドロフルフリル（メタ）アクリレート、イソボルニル（メタ）アクリレート、２−ヒドロキシエチル（メタ）アクリレート、２−ヒドロキシプロピル（メタ）アクリレート、２−ヒドロキシ−３−フェノキシプロピル（メタ）アクリレート、２−（メタ）アクリロイロキシエチルコハク酸、２−（メタ）アクリロイロキシエチルフタル酸、２−（メタ）アクリロイロキシエチル−２−ヒドロキシエチル−フタル酸およびｔ−ブチルシクロヘキシル（メタ）アクリレートが含まれる。
【００５５】
多官能の（メタ）アクリレートの例には、トリエチレングリコールジ（メタ）アクリレート、テトラエチレングリコールジ（メタ）アクリレート、ポリエチレングリコールジ（メタ）アクリレート、トリプロピレングリコールジ（メタ）アクリレート、ポリプロピレングリコールジ（メタ）アクリレート、１，４−ブタンジオールジ（メタ）アクリレート、１，６−ヘキサンジオールジ（メタ）アクリレート、１，９−ノナンジオールジ（メタ）アクリレート、ネオペンチルグリコールジ（メタ）アクリレート、ジメチロール−トリシクロデカンジ（メタ）アクリレート、ビスフェノールＡのＰＯ付加物ジ（メタ）アクリレート、ヒドロキシピバリン酸ネオペンチルグリコールジ（メタ）アクリレート、ポリテトラメチレングリコールジ（メタ）アクリレート、ポリエチレングリコールジアクリレートおよびトリプロピレングリコールジアクリレートを含む２官能の（メタ）アクリレート、ならびに、トリメチロールプロパントリ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジトリメチロールプロパンテトラ（メタ）アクリレート、グリセリンプロポキシトリ（メタ）アクリレートおよびペンタエリスリトールエトキシテトラ（メタ）アクリレートを含む３官能以上の（メタ）アクリレートが含まれる。
【００５６】
ラジカル重合性化合物は、エチレンオキサイドまたはプロピレンオキサイドで変性された（メタ）アクリレート（以下、単に「変性（メタ）アクリレート」ともいう。）を含むことが好ましい。変性（メタ）アクリレートは、感光性がより高い。また、変性（メタ）アクリレートは、高温下でも他の成分とより相溶しやすい。さらには、変性（メタ）アクリレートは、硬化収縮が少ないため活性光線照射時の印刷物のカールがより生じにくい。
【００５７】
カチオン重合性化合物の例には、エポキシ化合物、ビニルエーテル化合物およびオキセタン化合物が含まれる。
【００５８】
上記エポキシ化合物の例には、３，４−エポキシシクロヘキシルメチル−３′，４′−エポキシシクロヘキサンカルボキシレート、ビス（３，４−エポキシシクロヘキシルメチル）アジペート、ビニルシクロヘキセンモノエポキサイド、ε−カプロラクトン変性３，４−エポキシシクロヘキシルメチル３′，４′−エポキシシクロヘキサンカルボキシレート、１−メチル−４−（２−メチルオキシラニル）−７−オキサビシクロ［４，１，０］ヘプタン、２−（３，４−エポキシシクロヘキシル−５，５−スピロ−３，４−エポキシ）シクロヘキサノン−メタ−ジオキサンおよびビス（２，３−エポキシシクロペンチル）エーテルなどの脂環式エポキシ樹脂、１，４−ブタンジオールのジグリシジルエーテル、１，６−ヘキサンジオールのジグリシジルエーテル、グリセリンのトリグリシジルエーテル、トリメチロールプロパンのトリグリシジルエーテル、ポリエチレングリコールのジグリシジルエーテル、プロピレングリコールのジグリシジルエーテル、エチレングリコール、プロピレングリコール、およびグリセリンなどの脂肪族多価アルコールに１種または２種以上のアルキレンオキサイド（エチレンオキサイドおよびプロピレンオキサイドなど）を付加することにより得られるポリエーテルポリオールのポリグリシジルエーテルなどを含む脂肪族エポキシ化合物、ならびに、ビスフェノールＡまたはそのアルキレンオキサイド付加体のジまたはポリグリシジルエーテル、水素添加ビスフェノールＡまたはそのアルキレンオキサイド付加体のジまたはポリグリシジルエーテル、およびノボラック型エポキシ樹脂などを含む芳香族エポキシ化合物などが含まれる。
【００５９】
上記ビニルエーテル化合物の例には、エチルビニルエーテル、ｎ−ブチルビニルエーテル、イソブチルビニルエーテル、オクタデシルビニルエーテル、シクロヘキシルビニルエーテル、ヒドロキシブチルビニルエーテル、２−エチルヘキシルビニルエーテル、シクロヘキサンジメタノールモノビニルエーテル、ｎ−プロピルビニルエーテル、イソプロピルビニルエーテル、イソプロペニルエーテル−ｏ−プロピレンカーボネート、ドデシルビニルエーテル、ジエチレングリコールモノビニルエーテル、およびオクタデシルビニルエーテルなどを含むモノビニルエーテル化合物、ならびにエチレングリコールジビニルエーテル、ジエチレングリコールジビニルエーテル、トリエチレングリコールジビニルエーテル、プロピレングリコールジビニルエーテル、ジプロピレングリコールジビニルエーテル、ブタンジオールジビニルエーテル、ヘキサンジオールジビニルエーテル、シクロヘキサンジメタノールジビニルエーテル、およびトリメチロールプロパントリビニルエーテルなどを含むジまたはトリビニルエーテル化合物などが含まれる。
【００６０】
上記オキセタン化合物の例には、３−ヒドロキシメチル−３−メチルオキセタン、３−ヒドロキシメチル−３−エチルオキセタン、３−ヒドロキシメチル−３−プロピルオキセタン、３−ヒドロキシメチル−３−ノルマルブチルオキセタン、３−ヒドロキシメチル−３−フェニルオキセタン、３−ヒドロキシメチル−３−ベンジルオキセタン、３−ヒドロキシエチル−３−メチルオキセタン、３−ヒドロキシエチル−３−エチルオキセタン、３−ヒドロキシエチル−３−プロピルオキセタン、３−ヒドロキシエチル−３−フェニルオキセタン、３−ヒドロキシプロピル−３−メチルオキセタン、３−ヒドロキシプロピル−３−エチルオキセタン、３−ヒドロキシプロピル−３−プロピルオキセタン、３−ヒドロキシプロピル−３−フェニルオキセタン、３−ヒドロキシブチル−３−メチルオキセタン、１，４ビス｛［（３−エチル−３−オキセタニル）メトキシ］メチル｝ベンゼン、３−エチル−３−（２−エチルヘキシロキシメチル）オキセタンおよびジ［１−エチル（３−オキセタニル）］メチルエーテルなどが含まれる。
【００６１】
プレコート剤中の上記光重合性化合物の含有量は、たとえば、プレコート剤の全質量に対して１．０質量％以上９７質量％以下とすることができ、３０質量％以上９０質量％以下とすることが好ましい。
【００６２】
上記プレコート剤は、光重合開始剤をさらに含有してもよい。上記光重合開始剤は、上記光重合性化合物の重合を開始できるものであればよい。たとえばプレコート剤がラジカル重合性化合物を有するときは、光重合開始剤は光ラジカル開始剤とすることができ、プレコート剤がカチオン重合性化合物を有するときは、光重合開始剤は光カチオン開始剤（光酸発生剤）とすることができる。
【００６３】
上記光重合開始剤の含有量は、活性光線の照射によってプレコート剤の硬化が開始される範囲において、任意に設定することができ、たとえば、プレコート剤の全質量に対して、０．１質量％以上２０質量％以下、好ましくは１．０質量％以上１２質量％以下とすることができる。なお、電子線の照射によりプレコート剤を半硬化させるときなど、光重合開始剤がなくてもプレコート剤の硬化が開始されるときは、光重合開始剤は不要である。
【００６４】
プレコート剤は、多価金属イオンおよび多価有機酸などの、光輝性インクが含有する光輝性顔料を析出または凝集させる成分を含んでもよい。これらの成分は、光輝性インク中の光輝性顔料を析出または凝集させて、光輝性インクのドット径をより安定化させることができる。
【００６５】
プレコート剤をインクジェット法で基材に付与する際に、インクジェットヘッドのノズルからの吐出安定性をより高める観点からは、プレコート剤の粘度は１ｃＰ以上１００ｃＰ未満であることが好ましく、１ｃＰ以上５０ｃＰ以下であることがより好ましく、１ｃＰ以上１５ｃＰ以下であることがさらに好ましい。
【００６６】
１−２．光輝性インク
光輝性インクは、光輝性顔料を含有する、インクジェット法で吐出可能なインク組成物であればよい。
【００６７】
たとえば、光輝性インクは、水系インクであるときは、水および任意に水溶性有機溶剤を含有することができる。また、光輝性インクは、溶剤系インクであるときは、有機溶剤を含有することができる。また、光輝性インクは、活性光線硬化型インクであるときは、活性光線の照射によって重合および架橋する光重合性化合物および任意に光重合開始剤を含有することができる。光輝性インクが含有し得る上記水、水溶性有機溶剤、有機溶剤、光重合性化合物および光重合開始剤の種類および含有量は、上述したプレコート剤と同様とし得る。
【００６８】
光輝性インクは、さらに、必要に応じて、光輝性顔料を分散させるための分散剤、光輝性顔料を基材に定着させるための定着樹脂、界面活性剤、重合禁止剤および紫外線吸収剤などを含有してもよい。上記その他の成分は、光輝性インク中に、一種のみが含まれていてもよく、二種類以上が含まれていてもよい。
【００６９】
上記光輝性顔料は、アルミニウム顔料およびパール顔料などの、画像に光沢を発現させるために用いられる公知の顔料であればよいが、顔料を整列させて光の反射をより精密に制御する観点からは、金属粒子であることが好ましい。
【００７０】
金属粒子は、金属を主成分とする粒子であり、金属光沢を発現することができる粒子であれば特に制限されない。金属粒子を構成する金属の例には、金、銀、銅、ニッケル、パラジウム、白金、アルミニウム、亜鉛、クロム、鉄、コバルト、モリブデン、ジルコニウム、ルテニウム、イリジウム、タンタル、水銀、インジウム、スズ、鉛、およびタングステンなどが含まれる。これらの中で、高い光沢を発現可能であり、かつ、安価であることから、金、銀、銅、ニッケル、コバルト、スズ、鉛、クロム、亜鉛およびアルミニウムが好ましく、金、銀、銅、スズ、クロム、鉛およびアルミニウムがより好ましく、金および銀がさらに好ましく、銀が特に好ましい。これらの金属は、１種を単独で、または２種類以上を合金または混合物として用いることができる。また、金属の種類または組成が異なる２種類以上の金属粒子を組み合わせて用いてもよい。金属粒子は、これらの金属を主成分とすればよく、不可避的に含まれる他の成分を微量に含んでいてもよいし、分散安定性を高めるためにクエン酸などで表面処理されていてもよい。また、これらの金属は、酸化物を含有してもよい。
【００７１】
金属粒子の平均粒子径は特に限定されないが、金属インク中での分散安定性および保存安定性を高める観点、ならびにグラデーションの視認性を高める観点からは、金属粒子は、平均粒子径がナノサイズである金属ナノ粒子であることが好ましい。金属粒子の平均粒子径は、３ｎｍ以上１００ｎｍ以下であることが好ましく、５ｎｍ以上８０ｎｍ以下であることがより好ましく、１０ｎｍ以上６０ｎｍ以下であることがさらに好ましく、１５ｎｍ以上５５ｎｍ以下であることが特に好ましい。
【００７２】
金属粒子の平均粒子径は、金属粒子分散液をＳＥＭにより観察し、ナノ粒子の体積平均粒子径を求めることで行い、具体的には、以下の手順で実施する。
【００７３】
１）ガラス板上に分散液を塗布した後、真空脱気して溶媒成分を揮発させてサンプルを得る。得られたサンプルの分散液について、走査電子顕微鏡ＪＳＭ−７４０１Ｆ（日本電子株式会社製）を用いてＳＥＭ観察を行い、任意の３００個の金属粒子の粒子径をそれぞれ測定する。
２）得られた測定データに基づいて、画像処理ソフトＩｍａｇｅ Ｊを用いて体積基準の粒度分布を求め、そのＤ５０（メジアン径）を体積換算の平均粒子径（体積平均粒子径）とする。
【００７４】
光輝性インク中の金属ナノ粒子の含有量は特に限定されないが、光輝性インクの全質量に対して０．５質量％以上１５質量％以下であることが好ましく、０．７５質量％以上１２．５質量％以下であることがより好ましく、１質量％以上１０質量％以下であることがさらに好ましい。
【００７５】
上記分散剤は、上記光輝性顔料を十分に分散させることができればよい。特に、光輝性顔料が金属ナノ粒子であるときは、上記分散剤は、高分子分散剤であることが好ましい。
【００７６】
高分子分散剤は、上記金属ナノ粒子の表面に吸着可能な吸着基および親水性の構造を有する化合物である。上記吸着基の例には、カルボキシル基およびチオール基などが含まれる。
【００７７】
高分子分散剤を構成する樹脂は、親水性モノマーの単独重合体または共重合体が好ましい。親水性モノマーの共重合体は、親水性モノマーと疎水性モノマーとの共重合体であってもよい。
【００７８】
親水性モノマーの例には、カルボキシル基または酸無水物基を含有するモノマー（（メタ）アクリル酸、マレイン酸などの不飽和多価カルボン酸、ならびに無水マレイン酸など）、ならびにアルキレンオキサイド変性（メタ）アクリル酸エステルモノマー（エチレンオキサイド変性（メタ）アクリル酸アルキルエステルなど）などが含まれる。なお、本発明において、（メタ）アクリルとは、アクリルおよびメタクリルの双方またはいずれかを意味する。
【００７９】
疎水性モノマーの例には、（メタ）アクリル酸メチルおよび（メタ）アクリル酸エチルなどの（メタ）アクリル酸エステル系モノマー、スチレン、α−メチルスチレンおよびビニルトルエンなどのスチレン系モノマー、エチレン、プロピレン、および１−ブテンなどのα−オレフィン系モノマー、ならびに、酢酸ビニルおよび酪酸ビニルなどのカルボン酸ビニルエステル系モノマーなどが含まれる。
【００８０】
高分子分散剤は、共重合体である場合、ランダム共重合体、交互共重合体、ブロック共重合体およびくし型共重合体などとすることができる。中でも、金属ナノ粒子の分散性をより高める観点からは、高分子分散剤は、くし型ブロック共重合体であることが好ましい。
【００８１】
くし型ブロック共重合体とは、主鎖を形成する直鎖状のポリマーと、主鎖を構成するモノマー由来の構成単位に対してグラフト重合した別の種類のポリマーとを含むコポリマーを意味する。くし型ブロック共重合体の好ましい例には、主鎖が（メタ）アクリル酸エステル由来の構成単位を含み、かつ、側鎖がポリアルキレンオキサイド基（エチレンオキサイド−プロピレンオキサイド共重合基などを含む長鎖ポリアルキレンオキサイド基）を含む、くし型ブロック共重合体が含まれる。くし型ブロックコポリマーは、グラフト重合した側鎖が立体障害を生じるため、金属ナノ粒子同士の凝集をより高度に抑制し得る。それにより、金属ナノ粒子の分散性が高まるので、凝集した金属ナノ粒子による吐出不良をより抑制しやすい。
【００８２】
光輝性インク中の上記高分子分散剤の含有量は特に限定されないが、光輝性インク中での金属ナノ粒子の分散性および基材への密着性を十分に高める観点からは、金属ナノ粒子の総質量に対して、１質量％以上１５質量％以下であることが好ましく、２質量％以上１０質量％以下であることがより好ましく、３質量％以上８質量％以下であることがさらに好ましい。
【００８３】
上記定着樹脂の例には、（メタ）アクリル樹脂、エポキシ樹脂、ポリシロキサン樹脂、マレイン酸樹脂、ビニル樹脂、ポリアミド樹脂、ニトロセルロース、酢酸セルロース、エチルセルロース、エチレン−酢酸ビニル共重合体、ウレタン樹脂、ポリエステル樹脂、およびアルキド樹脂が含まれる。
【００８４】
これらのうち、上記金属ナノ粒子の表面に吸着した高分子分散剤と相互作用して、金属ナノ粒子の基材への密着性を高める観点からは、定着樹脂はアニオン性樹脂のエマルションであることが好ましい。
【００８５】
上記アニオン性樹脂は、高分子分散剤との親和性が高い樹脂であることが好ましく、（メタ）アクリル樹脂、ウレタン樹脂、ポリオレフィン樹脂、ポリエステル樹脂、ポリ塩化ビニル樹脂（例えばポリ塩化ビニル重合体、塩化ビニル−塩化ビニリデン共重合体）、エポキシ樹脂、ポリシロキサン樹脂、フッ素樹脂、スチレン共重合体（例えばスチレン−ブタジエン共重合体、スチレン−（メタ）アクリル酸エステル共重合体等）、および酢酸ビニル共重合体（例えばエチレン−酢酸ビニル共重合体等）などから適宜選択して使用することができる。形成される画像の耐水性をより高める観点からは、上記アニオン性樹脂は、（メタ）アクリル樹脂、ウレタン樹脂、ポリオレフィン樹脂、ポリ塩化ビニル樹脂、エポキシ樹脂、ポリシロキサン樹脂、フッ素樹脂、スチレン共重合体、および酢酸ビニル共重合体などから選択されることが好ましく、ウレタン樹脂および（メタ）アクリル樹脂から選択されることが好ましい。
【００８６】
アニオン性樹脂のエマルションの平均粒子径は、１０ｎｍ以上２００ｎｍ以下であることが好ましく、３０ｎｍ以上１００ｎｍ以下であることがより好ましい。エマルションの平均粒子径は、動的光散乱法に基づく粒子径分布測定装置を使用して求めた体積平均粒子径とすることができる。
【００８７】
光輝性インク中の上記エマルションの固形分含有量は、金属ナノ粒子および高分子分散剤を合計した全質量に対して、０．０１質量％以上０．１質量％以下であることが好ましい。上記固形分含有量が０．０１質量％以上だと、形成される画像の耐擦性をより高めることができる。上記固形分含有量が０．１質量％以下だと、形成される画像の光輝性（反射率）をより高めることができる。上記観点から、光輝性インク中の上記エマルションの固形分含有量は、０．０２質量％以上０．１質量％以下であることがより好ましく、０．０３質量％以上０．１質量％以下であることがより好ましい。
【００８８】
上記界面活性剤の例には、ジアルキルスルホコハク酸塩類、アルキルナフタレンスルホン酸塩類および脂肪酸塩類を含むアニオン性界面活性剤、ポリオキシエチレンアルキルエーテル類、ポリオキシエチレンアルキルアリルエーテル類、アセチレングリコール類およびポリオキシエチレン・ポリオキシプロピレンブロックコポリマー類を含むノニオン性界面活性剤、アルキルアミン塩類および第四級アンモニウム塩類を含むカチオン性界面活性剤、シリコーン系の界面活性剤、ならびにフッ素系の界面活性剤が含まれる。
【００８９】
界面活性剤の含有量は、光輝性インクの全質量に対して、０．００１質量％以上１．０質量％未満であることが好ましい。
【００９０】
インク層の反射率をより高める観点からは、光輝性インクは、実質的に上記高分子分散剤が吸着した金属ナノ粒子、上記アニオン性樹脂のエマルションおよび溶媒、ならびに任意に必要量の界面活性剤からなることが好ましい。上記高分子分散剤が吸着した金属ナノ粒子、上記アニオン性樹脂のエマルションおよび溶媒の含有量の合計は、光輝性インクの全質量に対して９０質量％以上１００質量％以下であることが好ましく、９５質量％以上１００質量％以下であることがより好ましい。
【００９１】
インクジェットヘッドのノズルからの吐出安定性をより高める観点からは、光輝性インクの粘度は１ｃＰ以上１００ｃＰ未満であることが好ましく、１ｃＰ以上５０ｃＰ以下であることがより好ましく、１ｃＰ以上１５ｃＰ以下であることがさらに好ましい。
【００９２】
１−３．画像形成方法
図２は、本実施形態に関する画像形成方法のフローチャートである。本実施形態では、上記プレコート剤を用いて基材の表面に接してプレコート層を形成し（工程Ｓ１１０）、上記光輝性インクを用いて形成されたプレコート層の表面に接してインク層を形成する（工程Ｓ１２０）。
【００９３】
１−３−１．プレコート層の形成（工程Ｓ１１０）
まず、上記プレコート剤を基材の表面に付与し、プレコート層を形成する。
【００９４】
たとえば、搬送路を搬送され、移動させられている基材の表面に対して、インクジェットヘッドのノズルから上記プレコート剤の液滴を吐出する。吐出された液滴は、基材の表面に着弾する。あるいは、スクリーン印刷などの公知の方法で、基材の表面にプレコート剤を付与する。
【００９５】
このとき、形成されるプレコート層の膜厚を、インク層に含まれる対応するドット（具体的には、プレコート層の当該部分に接して形成されるインク層のドット）を含む領域において発現されるべき光沢の度合いに応じて調整する。プレコート層の膜厚は、使用するプレコート剤および光輝性インクの種類に応じて予め定められた、発現すべき光沢の度合いと、形成すべきプレコート層およびインク層の膜厚と、の関係を予め求めた対応表を参照するなどして、決定することができる。あるいは、プレコート層の膜厚は、機械学習などを施した処理装置に、発現すべき光沢の度合いと、形成すべきプレコート層およびインク層の膜厚と、の関係を算出させたりして、決定することができる。
【００９６】
具体的には、インクジェットヘッドのノズルから吐出したプレコート剤の液滴を基材の表面に付与する際の、上記液滴のサイズ（液滴量）およびドットごとに付与する液滴の数（液滴数）、あるいはスクリーン印刷などを繰り返し行う回数などによって、形成されるプレコート層の膜厚を調整すればよい。
【００９７】
基材の搬送速度は、特に限定されないが、例えば１ｍ／ｓ以上１０００ｍ／ｓ以下の間で設定され得る。搬送速度が速いほど画像形成速度が速まる。
【００９８】
プレコート剤をインクジェット法で基材に付与する際の、インクジェットヘッドからの吐出方式は、オンデマンド方式およびコンティニュアス方式のいずれでもよい。オンデマンド方式のインクジェットヘッドは、シングルキャビティー型、ダブルキャビティー型、ベンダー型、ピストン型、シェアーモード型およびシェアードウォール型等の電気−機械変換方式、ならびにサーマルインクジェット型およびバブルジェット（バブルジェットはキヤノン社の登録商標）型等の電気−熱変換方式等のいずれでもよい。
【００９９】
このとき、インク流路を加熱して、吐出されるプレコート剤の温度を調整してもよい。吐出されるプレコート剤の温度は、特に限定されないが、５０℃以上９０℃以下であることが好ましい。
【０１００】
また、プレコート剤の吐出条件を調整することで、形成される画像の解像度を調整することもできる。形成される画像の解像度は、６００ｄｐｉ以上１４４０ｄｐｉ以下とすることができるが、より高精細な画像を形成する観点からは、１２００ｄｐｉ以上１４４０ｄｐｉ以下とすることが好ましい。
【０１０１】
その後、基材に付与されたプレコート剤の液滴に活性光線を照射したり、基材に付与されたプレコート剤を乾燥させたりして、プレコート剤が硬化してなるプレコート層を形成する。
【０１０２】
上記活性光線は、紫外線ＬＥＤからの紫外線であることが好ましい。一般的な紫外線の光源として、メタルハライドランプなどが知られているが、紫外線ＬＥＤを光源とすることで、光源の輻射熱によって硬化膜が溶けることによる硬化膜表面に硬化不良が生じることを抑制できる。上記液滴を適切に硬化させる観点からは、紫外線ＬＥＤのピーク波長は、３８５ｎｍ以上４００ｎｍ以下であることが好ましい。紫外線ＬＥＤを有する光源の例には、Ｐｈｏｓｅｏｎ  Ｔｅｃｈｎｏｌｏｇｙ社製の水冷式の紫外線照射ユニット（ピーク波長：３９５ｎｍ）が含まれる。
【０１０３】
活性光線の照射条件は、プレコート剤の組成などに応じて適宜設定され得る。たとえば、紫外線ＬＥＤを有する光源を、基材上の液滴の表面における最高照度が０.５Ｗ／ｃｍ２以上１０.０Ｗ／ｃｍ２以下、より好ましくは１Ｗ／ｃｍ２以上５Ｗ／ｃｍ２以下となるように設置すればよい。
【０１０４】
１−３−２．インク層の形成（工程Ｓ１２０）
次に、上記光輝性インクを、上記プレコート層を構成する上記プレコート剤が硬化したドットの表面に、ドットごとにインクジェット法で付与する。その後、光輝性インクの種類に応じて、たとえば光輝性インクが水系インクまたは溶剤系インクであるときは乾燥などにより液体成分を除去したり、あるいは光輝性インクが活性光線硬化型インクであるときは活性光線の照射により光輝性インクを硬化させたりして、光輝性インクにより形成されたドットが集合してなるインク層を形成する。上記乾燥条件および上記活性光線の照射条件は、光輝性インクの組成に応じて適宜定めればよい。たとえば、上記活性光線の照射条件は、プレコート剤の液滴を硬化させるときの条件と同一とし得る。
【０１０５】
また、インクジェットヘッドからの吐出方式は、特に限定されず、プレコート層を形成する際の条件と同様とし得る。
【０１０６】
このとき、形成されるインク層の膜厚を、付与される光輝性インクによって形成されるドットを含む領域において発現されるべき光沢の度合いに応じて調整する。インク層の膜厚は、使用するプレコート剤および光輝性インクの種類に応じて予め定められた、発現すべき光沢の度合いと、形成すべきプレコート層およびインク層の膜厚と、の関係を予め求めた対応表を参照するなどして、決定することができる。あるいは、インク層の膜厚は、機械学習などを施した処理装置に、発現すべき光沢の度合いと、形成すべきプレコート層およびインク層の膜厚と、の関係を算出させたりして、決定することができる。
【０１０７】
具体的には、光輝性インクの固形分濃度と、形成されるドットの大きさと、などに応じて、インクジェットヘッドのノズルから吐出したプレコート剤の液滴を基材の表面に付与する際の、上記液滴のサイズ（液滴量）およびドットごとに付与する液滴の数（液滴数）などを変化させて、形成されるインク層の膜厚を調整すればよい。
【０１０８】
また、このとき、光輝性インクの付与量は、付与される光輝性インクによって形成されるドットの大きさがプレコート剤によって形成されたドットの大きさと略同一になるように調整すればよい。
【０１０９】
２．第２の実施形態
本発明の第２の実施形態は、上述した第１の実施形態と同様にしてプレコート層およびインク層を形成した後に、上記インク層の表面に、オーバーコート剤を用いてオーバーコート層を形成する、画像形成方法に関する。なお、オーバーコート剤は、水系、溶剤系および活性光線硬化型などのいずれのオーバーコート剤でもよいが、オーバーコート剤が濡れ広がりすぎる前に硬化させることによって膜厚の制御を容易とし、かつ、膜厚をより厚くすることも容易とする観点から、基材の表面に付与して硬化させる工程を繰り返して複数の層を形成することが可能な、活性光線硬化型のオーバーコート剤であることが好ましい。
【０１１０】
上記オーバーコート剤の付与方法は特に限定されず、ロールコーターやスピンコーターなどを用いて上記オーバーコート剤をインク層の表面に塗布してもよいし、スプレー塗布、浸漬法、スクリーン印刷、グラビア印刷、オフセット印刷などの方法で上記オーバーコート剤をインク層の表面に付与してもよいし、インクジェット法で上記オーバーコート剤をインク層の表面に着弾させてもよい。これらのうち、より精細な記録物を形成する観点からは、スクリーン印刷およびインクジェット法が好ましく、インクジェット法がより好ましい。
【０１１１】
このとき、付与されるオーバーコート剤によって形成されるオーバーコート層の膜厚を、ドットごとに独立して変化させることにより、画像形成物の光沢をドットごとに独立してさらに変化させることができ、光沢をより高精度に変化させた画像を形成することが可能である。このようにして、上記インク層に含まれる一のドットに対応する上記オーバーコート層（具体的には、オーバーコート層のうち、上記一のドットの直下に位置する部分）の膜厚と、上記インク層に含まれる他のドットに対応する上記オーバーコート層（具体的には、オーバーコート層のうち、上記他のドットの直下に位置する部分）の膜厚と、を異なる厚みとすることで、上記一のドットを含む領域と上記他のドットを含む領域との間で、上記分布情報におけるピークの高さ（Ｈ）およびピークの半値幅（Ｗ）を異なる値として、上記それぞれの領域から、異なる度合いの光沢を知覚させることができる。また、オーバーコート剤をインクジェット法によって付与することで、上記オーバーコート層の厚みをドットごとに変化させて、知覚される光沢をより高精度に変化させた画像を形成することも可能である。
【０１１２】
具体的には、オーバーコート層の膜厚は、プレコート剤を塗布してプレコート層を形成する回数、ならびに、インクジェットヘッドのノズルから吐出したオーバーコート剤の液滴をインク層の表面に付与する際の、上記液滴のサイズ（液滴量）およびドットごとに付与する液滴の数（液滴数）によって調整することができる。たとえば、画像中の領域ごとに、上記プレコート層を形成する回数または液滴量および液滴数を変えることで、インク層に含まれる対応するドットごとに、プレコート層の膜厚を変化させることができる。
【０１１３】
上記オーバーコート剤（インクジェット法により付与されるとき）の液滴量は、０．５ｐｌ以上５０ｐｌ以下の範囲で調整されることが好ましく、高精細の画像を形成するためには、０．５ｐｌ以上２０ｐｌ以下の範囲で調整されることがより好ましく、０．５ｐｌ以上１０ｐｌ以下の範囲で調整されることがさらに好ましい。
【０１１４】
上記オーバーコート剤（インクジェット法により付与されるとき）の液滴数は、０滴以上１０滴以下の範囲で調整されることが好ましく、０滴以上５滴以下の範囲で調整されることがより好ましい。
【０１１５】
上記オーバーコート剤（インクジェット法により付与されるとき）をインクジェットヘッドのノズルから吐出するときの駆動周波数は、５ｋＨｚ以上１００ｋＨｚの範囲で調整されることが好ましく、５ｋＨｚ以上２０ｋＨｚの範囲で調整されることがより好ましい。
【０１１６】
本実施形態では、オーバーコート剤が付与されて活性光線の照射によって硬化されてなるオーバーコート層の膜厚を独立してドットごとに変化させることにより、上記分布情報におけるピークの高さ（Ｈ）およびピークの半値幅（Ｗ）をドットごとに変化させる。
【０１１７】
具体的には、オーバーコート層の膜厚を高めることにより、ドットから出射する正反射光の光量を少なくして、ピークの高さ（Ｈ）を微減させるように光沢を調整することができる。さらに、オーバーコート層の膜厚を高めることにより、ドットの表面をより粗くなるように調整し、ドットから出射する光が正反射光により集中しにくくして、ピークの半値幅（Ｗ）をより広げるように調整することができる。
【０１１８】
オーバーコート層の膜厚は、当該ドットにより形成しようとする光沢の度合いに応じて設定すればよい。
【０１１９】
なお、オーバーコート層の膜厚は、オーバーコート剤が吐出されて基材表面に着弾してから活性光線を照射するまでの時間、プレコート剤および光輝性インクの組成、などによっても変化させることができる。これらの条件をもとに、所望の度合いの光沢が得られるように、オーバーコート剤の付与量を調整すればよい。
【０１２０】
オーバーコート層は、非光輝性の色材を含有してもよい。非光輝性の色材は、黄（イエロー）、赤またはマゼンタ、青またはシアンおよびブラック、ならびにその他の特色を呈する画像を形成するために用いる公知の顔料または染料とすることができる。オーバーコート層が非光輝性の色材を含有することにより、形成された光沢に色味を付与して、たとえば赤銀、青銀、金などの様々な光沢色を発現させることができる。
【０１２１】
２−１．プレコート剤およびオーバーコート剤
プレコート剤およびオーバーコート剤は、第１の実施形態で使用するプレコート剤と同様のものを使用できるので、詳しい説明は省略する。
【０１２２】
なお、同一のドットを形成するために使用されるプレコート剤およびオーバーコート剤は、同一の組成を有していてもよいし、互いに異なる組成を有していてもよい。
【０１２３】
オーバーコート剤は、非光輝性の色材を含有してもよい。
【０１２４】
上記非光輝性の色材には、非光輝性の染料および非光輝性の顔料が含まれる。
【０１２５】
耐候性の良好な画像を得る観点からは、上記非光輝性の色材は非光輝性の顔料であることが好ましい。非光輝性の顔料は、形成すべき画像の色彩などに応じて、たとえば、黄（イエロー）顔料、赤またはマゼンタ顔料、青またはシアン顔料、緑顔料および黒顔料から選択することができる。また、その他の特色を形成するための、ピンク、グリーン、オレンジなどの顔料を用いてもよい。
【０１２６】
黄顔料の例には、Ｃ．Ｉ．Ｐｉｇｍｅｎｔ  Ｙｅｌｌｏｗ（以下、単に「ＰＹ」ともいう。）  １、ＰＹ３、ＰＹ１２、ＰＹ１３、ＰＹ１４、ＰＹ１７、ＰＹ３４、ＰＹ３５、ＰＹ３７、ＰＹ５５、ＰＹ７４、ＰＹ８１、ＰＹ８３、ＰＹ９３、ＰＹ９４，ＰＹ９５、ＰＹ９７、ＰＹ１０８、ＰＹ１０９、ＰＹ１１０、ＰＹ１３７、ＰＹ１３８、ＰＹ１３９、ＰＹ１５３、ＰＹ１５４、ＰＹ１５５、ＰＹ１５７、ＰＹ１６６、ＰＹ１６７、ＰＹ１６８、ＰＹ１８０、ＰＹ１８５、およびＰＹ１９３などが含まれる。
赤あるいはマゼンタ顔料の例には、Ｃ．Ｉ．Ｐｉｇｍｅｎｔ  Ｒｅｄ（以下、単に「ＰＲ」ともいう。）  ３、ＰＲ５、ＰＲ１９、ＰＲ２２、ＰＲ３１、ＰＲ３８、ＰＲ４３、ＰＲ４８：１、ＰＲ４８：２、ＰＲ４８：３、ＰＲ４８：４、ＰＲ４８：５、ＰＲ４９：１、ＰＲ５３：１、ＰＲ５７：１、ＰＲ５７：２、ＰＲ５８：４、ＰＲ６３：１、ＰＲ８１、ＰＲ８１：１、ＰＲ８１：２、ＰＲ８１：３、ＰＲ８１：４、ＰＲ８８、ＰＲ１０４、ＰＲ１０８、ＰＲ１１２、ＰＲ１２２、ＰＲ１２３、ＰＲ１４４、ＰＲ１４６、ＰＲ１４９、ＰＲ１６６、ＰＲ１６８、ＰＲ１６９、ＰＲ１７０、ＰＲ１７７、ＰＲ１７８、ＰＲ１７９、ＰＲ１８４、ＰＲ１８５、ＰＲ２０８、ＰＲ２１６、ＰＲ２２６、およびＰＲ２５７、Ｃ．Ｉ．Ｐｉｇｍｅｎｔ  Ｖｉｏｌｅｔ（以下、単に「ＰＶ」ともいう。）  ３、ＰＶ１９、ＰＶ２３、ＰＶ２９、ＰＶ３０、ＰＶ３７、ＰＶ５０、およびＰＶ８８、ならびに、Ｃ．Ｉ．Ｐｉｇｍｅｎｔ  Ｏｒａｎｇｅ（以下、単に「ＰＯ」ともいう。）  １３、ＰＯ１６、ＰＯ２０、およびＰＯ３６などが含まれる。
青またはシアン顔料の例には、Ｃ．Ｉ．Ｐｉｇｍｅｎｔ  Ｂｌｕｅ（以下、単に「ＰＢ」ともいう。）  １、ＰＢ１５、ＰＢ１５：１、ＰＢ１５：２、ＰＢ１５：３、ＰＢ１５：４、ＰＢ１５：６、ＰＢ１６、ＰＢ１７−１、ＰＢ２２、ＰＢ２７、ＰＢ２８、ＰＢ２９、ＰＢ３６、およびＰＢ６０などが含まれる。
緑顔料の例には、Ｃ．Ｉ．Ｐｉｇｍｅｎｔ  Ｇｒｅｅｎ（以下、単に「ＰＧ」ともいう。）  ７、ＰＧ２６、ＰＧ３６、およびＰＧ５０などが含まれる。
黒顔料の例には、Ｃ．Ｉ．Ｐｉｇｍｅｎｔ  Ｂｌａｃｋ（以下、単に「ＰＢｋ」ともいう。）  ７、ＰＢｋ２６、およびＰＢｋ２８などが含まれる。
【０１２７】
２−２．光輝性インク
光輝性インクは、第１の実施形態で使用する光輝性インクと同様のものを使用できるので、詳しい説明は省略する。
【０１２８】
２−３．画像形成方法
図３は、本実施形態に関する画像形成方法のフローチャートである。本実施形態では、上記プレコート剤を用いて基材の表面に接してプレコート層を形成し（工程Ｓ１１０）、上記光輝性インクを用いてプレコート層の表面に接してインク層を形成し（工程Ｓ１２０）、さらに、上記オーバーコート剤を用いてインク層を形成する（工程Ｓ１３０）。
【０１２９】
２−３−１．プレコート層の形成（工程Ｓ１１０）
プレコート層は、第１の実施形態と同様に形成できるので、詳しい説明を省略する。
【０１３０】
なお、このとき、形成されるプレコート層の膜厚を、インク層に含まれる対応するドットを含む領域において発現されるべき光沢の度合いに応じて調整する。プレコート層の膜厚は、使用するプレコート剤、光輝性インクおよびオーバーコート剤の種類に応じて予め定められた、発現すべき光沢の度合いと、形成すべきプレコート剤、光輝性インクおよびオーバーコート剤の付与量と、の関係を予め求めた対応表を参照するなどして、決定することができる。あるいは、プレコート層の膜厚は、機械学習などを施した処理装置に、発現すべき光沢の度合いと、形成すべきプレコート剤、光輝性インクおよびオーバーコート剤の膜厚と、の関係を算出させた後に、当該膜厚のプレコート層を形成するためのプレコート剤の付与量を算出したりして、決定することができる。
【０１３１】
具体的には、インクジェットヘッドのノズルから吐出したプレコート剤の液滴を基材の表面に付与する際の、上記液滴のサイズ（液滴量）およびドットごとに付与する液滴の数（液滴数）、あるいはスクリーン印刷などを繰り返し行う回数などによって、形成されるプレコート層の膜厚を調整すればよい。
【０１３２】
２−３−２．インク層の形成（工程Ｓ１２０）
インク層も、第１の実施形態と同様に形成できるので、詳しい説明を省略する。
【０１３３】
なお、このとき、形成されるインク層の膜厚を、付与される光輝性インクによって形成されるドットを含む領域において発現されるべき光沢の度合いに応じて調整する。インク層の膜厚は、使用するプレコート剤、光輝性インクおよびオーバーコート剤の種類に応じて予め定められた、発現すべき光沢の度合いと、形成すべきプレコート剤、光輝性インクおよびオーバーコート剤の付与量と、の関係を予め求めた対応表を参照するなどして、決定することができる。あるいは、インク層の膜厚は、機械学習などを施した処理装置に、発現すべき光沢の度合いと、形成すべきプレコート剤、光輝性インクおよびオーバーコート剤の膜厚と、の関係を算出させた後に、当該膜厚のプレコート層を形成するためのプレコート剤の付与量を算出したりして、決定することができる。
【０１３４】
具体的には、光輝性インクの固形分濃度と、形成されるドットの大きさと、などに応じて、インクジェットヘッドのノズルから吐出したプレコート剤の液滴を基材の表面に付与する際の、上記液滴のサイズ（液滴量）およびドットごとに付与する液滴の数（液滴数）などを変化させて、形成されるインク層の膜厚を調整すればよい。
【０１３５】
また、このとき、光輝性インクの付与量は、付与される光輝性インクによって形成されるドットの大きさがプレコート剤によって形成されたドットの大きさと略同一になるように調整すればよい。
【０１３６】
２−３−３．オーバーコート層の形成（工程Ｓ１３０）
その後、上記オーバーコート剤を、上記インク層を構成する上記光輝性インクにより形成されたドットの表面に付与し、オーバーコート層を形成する。
【０１３７】
このとき、形成されるオーバーコート層の膜厚を、インク層に含まれる対応するドットを含む領域において発現されるべき光沢の度合いに応じて調整する。オーバーコート層の膜厚は、使用するプレコート剤、光輝性インクおよびオーバーコート剤の種類に応じて予め定められた、発現すべき光沢の度合いと、形成すべきプレコート剤、光輝性インクおよびオーバーコート剤の付与量と、の関係を予め求めた対応表を参照するなどして、決定することができる。あるいは、オーバーコート層の膜厚は、機械学習などを施した処理装置に、発現すべき光沢の度合いと、形成すべきプレコート剤、光輝性インクおよびオーバーコート剤の膜厚と、の関係を算出させた後に、当該膜厚のプレコート層を形成するためのプレコート剤の付与量を算出したりして、決定することができる。
【０１３８】
具体的には、インクジェットヘッドのノズルから吐出したオーバーコート剤の液滴を基材の表面に付与する際の、上記液滴のサイズ（液滴量）およびドットごとに付与する液滴の数（液滴数）、あるいはスクリーン印刷などを繰り返し行う回数などによって、形成されるオーバーコート層の膜厚を調整すればよい。
【０１３９】
オーバーコート剤をインクジェット法で基材に付与する際の、インクジェットヘッドからの吐出方式は、オンデマンド方式およびコンティニュアス方式のいずれでもよい。オンデマンド方式のインクジェットヘッドは、シングルキャビティー型、ダブルキャビティー型、ベンダー型、ピストン型、シェアーモード型およびシェアードウォール型等の電気−機械変換方式、ならびにサーマルインクジェット型およびバブルジェット（バブルジェットはキヤノン社の登録商標）型等の電気−熱変換方式等のいずれでもよい。
【０１４０】
このとき、インク流路を加熱して、吐出されるオーバーコート剤の温度を調整してもよい。吐出されるオーバーコート剤の温度は、特に限定されないが、５０℃以上９０℃以下であることが好ましい。
【０１４１】
また、オーバーコート剤の吐出条件を調整することで、形成される画像の解像度を調整することもできる。形成される画像の解像度は、６００ｄｐｉ以上１４４０ｄｐｉ以下とすることができるが、より高精細な画像を形成する観点からは、１２００ｄｐｉ以上１４４０ｄｐｉ以下とすることが好ましい。
【０１４２】
その後、インク層の表面に着弾したオーバーコート剤の液滴に活性光線を照射したり、基材に付与されたプレコート剤を乾燥させたりして、上記オーバーコート剤が硬化してなるオーバーコート層を形成する。
【０１４３】
上記活性光線は、紫外線ＬＥＤからの紫外線であることが好ましい。一般的な紫外線の光源として、メタルハライドランプなどが知られているが、紫外線ＬＥＤを光源とすることで、光源の輻射熱によって硬化膜が溶けることによる硬化膜表面に硬化不良が生じることを抑制できる。上記液滴を適切に硬化させる観点からは、紫外線ＬＥＤのピーク波長は、３８５ｎｍ以上４００ｎｍ以下であることが好ましい。紫外線ＬＥＤを有する光源の例には、Ｐｈｏｓｅｏｎ  Ｔｅｃｈｎｏｌｏｇｙ社製の水冷式の紫外線照射ユニット（ピーク波長：３９５ｎｍ）が含まれる。
【０１４４】
活性光線の照射条件は、オーバーコート剤の組成などに応じて適宜設定され得る。たとえば、紫外線ＬＥＤを有する光源を、基材上の液滴の表面における最高照度が０.５Ｗ／ｃｍ２以上１０.０Ｗ／ｃｍ２以下、より好ましくは１Ｗ／ｃｍ２以上５Ｗ／ｃｍ２以下となるように設置すればよい。
【０１４５】
なお、本実施形態では、プレコート層、インク層およびオーバーコート層を有する画像を形成したが、形成すべき画像の光沢に応じて、プレコート層を形成せずに、インク層およびオーバーコート層を有する画像を形成してもよい（図４参照）。このときも、オーバーコート層の膜厚を独立してドットごとに変化させることにより、上記分布情報におけるピークの高さ（Ｈ）およびピークの半値幅（Ｗ）をドットごとに変化させることができる。
【実施例】
【０１４６】
以下、本発明の具体的な実施例を比較例とともに説明するが、本発明はこれらに限定されるものではない。【０１４７】
１．光輝性インクの調製
１−１．銀ナノ粒子分散液の調製
平板状の撹拌翼と邪魔板を有する、１Ｌのセパラブルフラスコに、８．６ｇのＤＩＳＰＥＲＢＹＫ−１９０（ビックケミー社製）、および２６９ｇのイオン交換水を投入し、撹拌を行ってＤＩＳＰＥＲＢＹＫ−１９０を溶解させた。続いて、上記セパラブルフラスコに、２６９ｇのイオン交換水に溶解させた５５ｇの硝酸銀を攪拌しながら投入した。さらに、７０ｇのアンモニア水を添加して撹拌を行い、その後、上記セパラブルフラスコをウォーターバスに入れ、溶液の温度が８０℃に安定するまで加熱撹拌した。その後、１４４ｇのジメチルアミノエタノールをセパラブルフラスコに添加し、更に８０℃に保ちながら６時間攪拌を続け、銀ナノ粒子を含む反応液を得た。【０１４８】
得られた反応液をステンレスカップに入れて、さらに２Ｌのイオン交換水を加えてから、ポンプを稼働して限外濾過を行った。ステンレスカップ内の溶液が減少したら、再びイオン交換水を入れて、ろ液の伝導度が１００μＳ／ｃｍ以下になるまで精製を繰り返し行った。その後、ろ液を濃縮して、固形分３０ｗｔ％の銀ナノ粒子分散液を得た。【０１４９】
なお、限外濾過装置は、限外濾過モジュールＡＨＰ１０１０（旭化成株式会社製、分画分子量：５００００、使用膜本数：４００本）、チューブポンプ（Ｍａｓｔｅｒｆｌｅｘ社製）をタイゴンチューブでつないだものを使用した。【０１５０】
１−２．エマルション樹脂粒子分散液の調製
脱水装置を備えたフラスコ中に酸成分としての１０質量部のテレフタル酸、１９０質量部のイソフタル酸および１７０質量部のアジピン酸と、グリコール成分としての３２質量部のエチレングリコールおよび５１０質量部のネオペンチルグリコールとを仕込み、反応触媒として０．２質量部のテトライソプロピルチタネート添加した後、酸価１．０以下、水分０．０５％以下となるまで２２０℃で縮合反応を行い、ポリエステルグリコールを得た。【０１５１】
攪拌機、還流冷却管、温度計および窒素吹き込み管を備えた４つ口フラスコに、４８８質量部の上記得られたポリエステルグリコール、１３質量部のトリメチロールプロパン、８８質量部のジメチロールプロピオン酸、２５２質量部のイソホロンジイソシアネート、および６７０質量部のメチルエチルケトンを加え、７５℃で４時間反応させて、ウレタンプレポリマーのメチルエチルケトン溶液を得た。この溶液を４０℃まで冷却し、そこに４０質量部のトリエチルアミンを加えて中和した。その後、１８５０質量部のイオン交換水を徐々に加え、ホモジナイザーを使用して乳化分散し、１時間攪拌した。これを減圧下、５０℃で脱溶剤を行い、さらにイオン交換水を加えて、不揮発分約２０％のポリウレタンからなるエマルション樹脂粒子分散液を得た。【０１５２】
１−３．光輝性インク１〜光輝性インク３の調製
（光輝性インク１）
以下の成分を以下の組成で混合して、光輝性インク１を得た。
銀ナノ粒子分散液                                  ５      質量部
エマルション樹脂粒子分散液                        ０．３５質量部
水                                              ５９．２  質量部
プロピレングリコール                            １０      質量部
トリエチレングリコールモノメチルエーテル        ２５．４  質量部
界面活性剤（ＢＹＫ−３４８：ビックケミー社製）    ０．１  質量部【０１５３】
（光輝性インク２）
銀ナノ粒子分散液の配合量を２．５質量部とし、エマルション樹脂粒子分散液の配合量を０．１８重量部とした以外は光輝性インク１と同様にして、光輝性インク２を得た。【０１５４】
（光輝性インク３）
銀ナノ粒子分散液の配合量を１．２質量部とし、エマルション樹脂粒子分散液の配合量を０．０９重量部とした以外は光輝性インク１と同様にして、光輝性インク３を得た。【０１５５】
（光輝性インク４）
特開２００５−１２３４５６号公報に記載された方法で、アルミニウム顔料を含有する光輝性インク４を得た。【０１５６】
２．プレコート剤およびオーバーコート剤の調製
（プレコート剤１およびオーバーコート剤１）
以下の成分を以下の組成で混合して、プレコート剤１およびオーバーコート剤１を得た。プレコート剤１とオーバーコート剤１とは同じ組成を有する。
ポリエチレングリコール＃４００ジアクリレート        ３４    重量部
４ＥＯ変性ペンタエリスリトールテトラアクリレート    ２３    重量部
６ＥＯ変性トリメチロールプロパントリアクリレート    ３１    重量部
光重合開始剤（ジフェニル（２，４，６−トリメチルベンゾイル）ホスフィンオキシド（ＤＡＲＯＣＵＲ  ＴＰＯ、ＢＡＳＦ社製））
７    重量部
増感助剤（ｐ−ジメチルアミノ安息香酸エチルエステル（ＫａｙａｃｕｒｅＥＰＡ、日本化薬社製））
２    重量部
界面活性剤（ＫＦ−３５２：信越化学工業株式会社製）    ０．１重量部【０１５７】
（プレコート剤２）
以下の成分を以下の組成で混合して、プレコート剤２を得た。
ポリエステルエマルション（東洋紡株式会社製、バイロナール  ＭＤ１５００（固形分３０ｗｔ％））
１７．５重量部
トリエチレングリコールモノメチルエーテル              ８    重量部
プロピレングリコール                                  ２    重量部
水                                                  １２．５重量部【０１５８】
（オーバーコート剤２）
９質量部のアジスパーＰＢ８２４および７１質量部のトリプロピレングリコールジアクリレートを、ステンレスビーカーに入れ、６５℃のホットプレート上で加熱しながら１時間加熱攪拌して溶解させた。【０１５９】
上記溶液を室温まで冷却した後、２０質量部のＰｉｇｍｅｎｔ  Ｙｅｌｌｏｗ  １８０（クロモファインイエロー６２８０ＪＣ、大日精化社製）を添加し、直径０．５ｍｍのジルコニアビーズ２００ｇと共にガラス瓶に入れて密栓した。これをペイントシェーカーにて所定の時間（顔料１：５時間）分散処理した後、ジルコニアビーズを除去して、顔料分散液を得た。【０１６０】
１２重量部の上記得られた顔料分散液をオーバーコート剤１に添加し、８０℃に加熱して攪拌した。得られた溶液を加熱下、ＡＤＶＡＴＥＣ社製テフロン（登録商標）３μｍメンブランフィルターで濾過して、オーバーコート剤２を得た。【０１６１】
３．画像形成
３−１．基材
以下の基材に画像を形成した。
基材１：  ＯＫトップコート紙（表面粗さＲａ：０．２５μｍ）
基材２：  コート紙（表面粗さＲａ：０．４３μｍ）
基材３：  ＰＥＴフィルム（表面粗さＲａ：０．０５μｍ）【０１６２】
３−２．プレコート層の形成
プレコート剤１またはプレコート剤２を、ピエゾ型インクジェットノズルを備えたインクジェットヘッドを有するインクジェット記録装置に装填した。インクジェット記録装置は、インクタンク、インク供給配管、インクジェットヘッド直前のインク供給タンク、フィルター、およびピエゾ型のインクジェットヘッドを、インクが流通する上流側から下流側に向けて、この順で有していた。液滴量７ｐｌのインクジェットヘッドを用い、印字速度０．５ｍ／ｓｅｃ、射出周波数１０．５ｋＨｚの条件で駆動して、プレコート剤の液滴を吐出して基材上に着弾させた。【０１６３】
プレコート剤１については、着弾後、Ｐｈｏｓｅｏｎ  Ｔｅｃｈｎｏｌｏｇｙ社製水冷ユニット付きのＬＥＤランプから活性光線（３９５ｎｍ、８Ｗ／ｃｍ２）を照射し、プレコート剤が硬化したドットが集合してなるプレコート層を形成した。ランプから着弾したプレコート剤の表面までの距離は２０ｍｍとした。【０１６４】
プレコート剤２については、着弾後、６０℃で１分間乾燥させて、プレコート剤が硬化したドットが集合してなるプレコート層を形成した。【０１６５】
このとき、プレコート剤の液滴を吐出する回数（液滴数）を、０回〜７回の間で変化させた。プレコート剤の液滴を吐出する回数（液滴数）が０回のときは、活性光線の照射を行わなかった。【０１６６】
３−３．インク層の形成
上記光輝性インク１〜光輝性インク３のいずれかを、上記プレコート層を形成したときに使用したものと同一のインクジェット記録装置に装填した。液滴量７ｐｌのインクジェットヘッドを用い、印字速度０．５ｍ／ｓｅｃ、射出周波数１０．５ｋＨｚの条件で駆動して、光輝性インクの液滴を１回吐出して、プレコート層の上に着弾させた。【０１６７】
着弾後、６０℃で１０分程度、光輝性インクの乾燥処理を行い、光輝性インクにより形成されたドットが集合してなるインク層を形成した。【０１６８】
３−４．オーバーコート層の形成
上記オーバーコート剤１およびオーバーコート剤２のいずれかを、上記プレコート層を形成したときに使用したものと同一のインクジェット記録装置に装填した。液滴量７ｐｌのインクジェットヘッドを用い、印字速度０．５ｍ／ｓｅｃ、射出周波数１０．５ｋＨｚの条件で駆動して、オーバーコート剤の液滴を吐出して、インク層の上に着弾させた。【０１６９】
着弾後、Ｐｈｏｓｅｏｎ  Ｔｅｃｈｎｏｌｏｇｙ社製水冷ユニット付きのＬＥＤランプから活性光線（３９５ｎｍ、８Ｗ／ｃｍ２）を照射し、オーバーコート剤が硬化したドットが集合してなるオーバーコート層を形成した。ランプから着弾したオーバーコート剤の表面までの距離は２０ｍｍとした。【０１７０】
３−５．各層の形成条件
３−５−１．サンプル１〜サンプル４
光輝性インクとして光輝性インク１を用い、基材として基材１を用い、インク層の厚みを０．２μｍに固定し、プレコート剤１の吐出条件を０ｄｒｏｐ（吐出せず）〜３ｄｒｏｐの４水準で変化させて画像形成を行い、それぞれ、サンプル１〜サンプル４を得た。【０１７１】
３−５−２．サンプル５〜サンプル６
光輝性インクとして光輝性インク２および光輝性インク３を用いてインク層の厚みを変更した以外はサンプル３と同様にして、それぞれ、サンプル５およびサンプル６を得た。【０１７２】
３−５−３．サンプル７〜サンプル８
オーバーコート剤としてオーバーコート剤１を用い、オーバーコート剤の吐出条件を１ｄｒｏｐおよび２ｄｒｏｐとした以外はサンプル３と同様にして、それぞれ、サンプル７およびサンプル８を得た。【０１７３】
３−５−４．サンプル９〜サンプル１０
オーバーコート剤としてオーバーコート剤１を用い、オーバーコート剤の吐出条件を１ｄｒｏｐおよび２ｄｒｏｐとした以外はサンプル１と同様にして、それぞれ、サンプル９およびサンプル１０を得た。【０１７４】
３−５−５．サンプル１１〜サンプル１４
基材として基材２を用いた以外はサンプル１〜サンプル４と同様にして、それぞれ、サンプル１１〜サンプル１４を得た。【０１７５】
３−５−６．サンプル１５〜サンプル１７
基材として基材３を用いた以外はサンプル１〜サンプル３と同様にして、それぞれ、サンプル１５〜サンプル１７を得た。【０１７６】
３−５−７．サンプル１８〜サンプル２０
同一の基材（基材１）の同一の表面上に設定した３つの領域に、それぞれサンプル１〜サンプル３と同様にして画像を隣接させて形成し、階調画像を得た。同一基材に画像を形成した３つの領域のうち、サンプル１と同様にして画像を形成した領域をサンプル１８、サンプル２と同様にして画像を形成した領域をサンプル１９、サンプル３と同様にして画像を形成した領域をサンプル２０とした。【０１７７】
３−５−８．サンプル２１〜サンプル２３
光輝性インクを光輝性インク４とした以外はサンプル２、サンプル３およびサンプル７と同様にして、それぞれ、サンプル２１〜サンプル２３を得た。【０１７８】
３−５−９．サンプル２４〜サンプル２５
オーバーコート剤としてオーバーコート剤２を用い、プレコート剤１の吐出条件を１ｄｒｏｐおよび２ｄｒｏｐとし、オーバーコート剤２の吐出条件を２ｄｒｏｐとした以外はサンプル９と同様にして、それぞれ、サンプル２４〜サンプル２５を得た。【０１７９】
３−５−１０．サンプル２６
プレコート剤１の吐出条件を９ｄｒｏｐとした以外はサンプル１と同様にして、サンプル２６を得た。【０１８０】
３−５−１１．サンプル２７〜サンプル２８
駆動周波数を２１ｋＨｚとした以外はサンプル５〜サンプル６と同様にして、それぞれ、サンプル２７〜サンプル２８を得た。【０１８１】
３−５−１２．サンプル２９
スクリーン印刷により、膜厚が１０μｍであるプレコート層を形成した以外はサンプル１と同様にして、サンプル２９を得た。【０１８２】
３−５−１３．サンプル３０〜サンプル３１
プレコート剤としてプレコート剤２を用い、プレコート剤１の吐出条件を１ｄｒｏｐおよび２ｄｒｏｐとした以外はサンプル２と同様にして、それぞれ、サンプル３０およびサンプル３１を得た。【０１８３】
なお、サンプル１〜サンプル１７およびサンプル２１〜サンプル３１は、それぞれ別の基材の表面に形成されて、ひとつの基材上にひとつの画像が形成されたサンプルである。サンプル１８〜サンプル２０は、ひとつの基材の表面に設定した異なる領域に画像を形成して、ひとつの基材上に３つの画像（サンプル）が形成されたサンプルである。【０１８４】
４．評価
それぞれのサンプルにおける画像を１５ｍｍ×５０ｍｍのサイズに裁断した。変角光度計（株式会社村上色彩技術研究所社製、製品名ＧＣＭＳ−４）を用いて、受光角度を変化させながら、それぞれの光沢値測定法サンプルに４５°の入射角で入射光を照射して、０°〜５０°の反射強度を５°ごとに測定した。それぞれの受光角度における得られた反射強度から反射率を算出して、受光角度と反射率との関係を示す、反射の空間分布プロフィールを得た。【０１８５】
得られた反射の空間分布プロフィールの形状を、１つのローレンツ関数にフィッティングさせ、最小二乗法およびマイクロソフト社製エクセル（登録商標）が有するソルバー（登録商標）により、ピークの高さ（Ｈ）、ピークの半値幅（Ｗ）、およびベースラインの高さ（Ｂ）を求めた。【０１８６】
各サンプルの形成条件および評価の結果を表１および表２に示す。なお、表１および表２において、「ＰＣ剤」は画像形成に使用したプレコート剤の種類を、「インク」は画像形成に使用した光輝性インクの種類を、「ＯＣ剤」は画像形成に使用したオーバーコート剤の種類を、それぞれ示す。【０１８７】
【表１】
2019239923.tif 000003
【０１８８】
【表２】
2019239923.tif 000004
【０１８９】
プレコート層およびインク層の膜厚を変化させることにより、形成された画像に照射された測定光が反射してなる反射光を測定して得られる受光角度に対する明度または反射強度の分布情報における、前記明度または反射強度のピークの高さ（Ｈ）およびベースラインの高さ（Ｂ）を、変化させることができた。具体的には、プレコート剤の付与量を変化させて、形成されるプレコート層の膜厚を厚くすると、上記分布情報におけるピークの高さ（Ｈ）をより高く、ベースの高さ（Ｂ）をより低くすることができた（サンプル１〜サンプル４）。また、光輝性インクの固形分濃度を変化させて、形成されるインク層の膜厚を厚くすると、上記分布情報におけるピークの高さ（Ｈ）をより高く、ベースの高さ（Ｂ）をより高くすることができた（サンプル３、サンプル５、サンプル６）。【０１９０】
さらに、オーバーコート層の膜厚を変化させることにより、上記分布情報における、前記明度または反射強度のピークの高さ（Ｈ）およびピークの半値幅（Ｗ）を、変化させることができた。具体的には、オーバーコート剤の付与量を変化させて、形成されるオーバーコート層の膜厚を厚くすると、上記分布情報におけるピークの高さ（Ｈ）をより低く、ピークの半値幅（Ｗ）をより広くすることができた。この傾向は、プレコート層を形成したとき（サンプル３、サンプル７、サンプル８）も、プレコート層を形成しなかったとき（サンプル１、サンプル９、サンプル１０）も、同様だった。【０１９１】
なお、表面粗さＲａが異なる基材に同様に画像を形成しても、プレコート剤の付与量を変化させて、形成されるプレコート層の膜厚を厚くすると、上記分布情報におけるピークの高さ（Ｈ）をより高く、ベースの高さ（Ｂ）をより低くすることができた（サンプル１１〜サンプル１７）。【０１９２】
また、同一の基材の同一の表面に含まれる異なる領域に、プレコート層の膜厚が異なる複数の領域を隣接して形成することにより、光沢が異なる複数の領域を隣接して形成することができた（サンプル１８〜サンプル２０）。【０１９３】
また、金属ナノ粒子以外のみならず、公知のアルミニウム顔料を用いたときも、形成されるプレコート層の膜厚を厚くすると、上記分布情報におけるピークの高さ（Ｈ）をより高く、ベースの高さ（Ｂ）をより低くすることができ（サンプル２１、サンプル２２）、形成されるオーバーコート層の膜厚を厚くすると、上記分布情報におけるピークの高さ（Ｈ）をより低く、ピークの半値幅（Ｗ）をより広くすることができた（サンプル２２、サンプル２３）。【０１９４】
さらには、オーバーコート層に色材を含有させることで、黄色に着色した光沢を有する画像を形成することができた。このときも、プレコート剤の付与量を変化させて、形成されるプレコート層の膜厚を厚くすると、上記分布情報におけるピークの高さ（Ｈ）をより高く、ベースの高さ（Ｂ）をより低くすることができた（サンプル２４、サンプル２５）。【０１９５】
また、プレコート層の厚みを変化させることで、基材から画像表面までの高さを変化させて、エンボス調の画像を形成することもできた（サンプル２６）。【０１９６】
また、射出周波数を変化させて単位面積あたりに形成されるドットの数を変化させることで、濃度を変化させたうえで、光沢も変化させた画像を形成することができた（サンプル３、サンプル２７、サンプル２８）。【０１９７】
また、プレコート層をスクリーン印刷で形成したときも、インクジェット法により略同程度の膜厚のプレコート層を作製したとき（サンプル１４）と同様の光沢を有する画像を得ることができた（サンプル２９）。【０１９８】
また、プレコート剤を水系インクとして、インクジェット法によりプレコート層を作製したときも、形成されるプレコート層の膜厚を厚くすると、上記分布情報におけるピークの高さ（Ｈ）をより高く、ベースの高さ（Ｂ）をより低くすることができた（サンプル３０〜サンプル３１）。なお、プレコート剤２を用いたサンプル３０、サンプル３１と、プレコート剤１を用いたサンプル２、サンプル３との間で光沢指標（特に上記分布情報におけるピークの高さ（Ｈ）およびベースの高さ（Ｂ））が異なるのは、これらのプレコート剤の１滴あたり形成されるプレコート層の厚みが異なるからだと考えられる。【０１９９】
本出願は、２０１８年６月１３日出願の日本国出願番号２０１８−１１２７５６号に基づく優先権を主張する出願であり、当該出願の特許請求の範囲、明細書および図面に記載された内容は本出願に援用される。
【産業上の利用可能性】
【０２００】
本発明の画像形成方法は、形成される画像により多様な金属光沢を発現させることができる。そのため、本発明は、光輝性を有する記録物の適用の幅を広げ、同分野の技術の進展および普及に貢献することが期待される。
【図１】
2019239923.tif 000005
【図２】
2019239923.tif 000006
【図３】
2019239923.tif 000007
【図４】
2019239923.tif 000008
【国際調査報告】
2019239923.tif 000009
2019239923.tif 000010
2019239923.tif 000011
2019239923.tif 000012